(57)【要約】【課題】靱性の高いｃＢＮ焼結体およびこれを工具基体とするＣＢＮ工具を提供する。【解決手段】立方晶窒化ほう素粒子とセラミックス結合相からなるｃＢＮ焼結体において、平均粒径が１０ｎｍ以上１００ｎｍ以下のＣｒＳｉ化合物が、前記焼結体に対する含有割合として１体積％以上１５体積％以下となるように分散していることを特徴とするｃＢＮ焼結体およびこれを工具基体とするＣＢＮ工具。【選択図】図１
2020050559.tif 000002
【特許請求の範囲】
【請求項１】
ｃＢＮ粒子とＴｉ系セラミックス結合相からなるｃＢＮ焼結体において、平均粒径が１０ｎｍ以上１００ｎｍ以下のＣｒＳｉ化合物粒子が、前記焼結体に対する含有割合として１体積％以上１５体積％以下となるように分散していることを特徴とするｃＢＮ焼結体。
【請求項２】
切削工具の切れ刃が、請求項１に記載のｃＢＮ焼結体から構成されていることを特徴とするｃＢＮ焼結体製切削工具。
【発明の詳細な説明】
【技術分野】
【０００１】
本発明は、靭性に優れた立方晶窒化ほう素（以下、「ｃＢＮ」で示す）基超高圧焼結体（以下、「ｃＢＮ焼結体」という）、および、これを工具基体とする切削工具（以下、「ＣＢＮ工具」という）に関する。
【背景技術】
【０００２】
従来から、ｃＢＮ焼結体は、靭性に優れることが知られており、鋼、鋳鉄等の鉄系被削材の切削工具材料として広く用いられている。
【０００３】
例えば、特許文献１には、ｃＢＮ焼結体中のｃＢＮ含有率が２０体積％以上６０体積％以下であり、結合相に少なくともＡｌ２Ｏ３、及びＺｒ化合物を含み、前記ｃＢＮ焼結体中の任意の直線上において、Ａｌ２Ｏ３が占める連続する距離の平均値が０．１μｍ以上１．０μｍ以下であり、かつ該Ａｌ２Ｏ３が占める連続する距離の標準偏差が０．８以下であり、当該直線上において、Ａｌ２Ｏ３とＺｒ化合物との接点の数をＸ、Ａｌ２Ｏ３とｃＢＮ成分との接点の数と、Ａｌ２Ｏ３とＡｌ２Ｏ３及びＺｒ化合物以外の結合相成分との接点の数との合計をＹとした場合、Ｘ／Ｙが０．１以上１以下であり、Ｚｒ化合物の平均粒径が０．０１μｍ以上０．１μｍ以下であることを特徴とするｃＢＮ焼結体工具が記載されている。
【０００４】
また、例えば、特許文献２には、原料中においてｃＢＮ成分が５０体積％以上８２体積％以下であり、結合材が前記原料中においてＴｉＣを３体積％以上２０体積％以下と、Ａｌ２Ｏ３及びＺｒＯ２を１５体積％以上４９体積％以下含有しており、かつＺｒＯ２／Ａｌ２Ｏ３の重量比が０．１以上４以下となる組成であることを特徴とする遠心鋳造鋳鉄の切削用ｃＢＮ焼結体が記載されている。
【０００５】
さらに、例えば、特許文献３には、２０体積％以上８０体積％以下のｃＢＮ粒子と結合材とを有する複合焼結体であって、前記結合材は、周期律表第４ａ族元素、第５ａ族元素、第６ａ族元素の窒化物、炭化物、硼化物、酸化物、およびこれらの固溶体からなる群の中から選択された少なくとも一種と、Ｚｒ、Ｓｉ、Ｗ、Ｃｏ等の単体、化合物、および固溶体からなる群の中から選択された少なくとも１種と、Ａｌの化合物とからなり、前記複合焼結体中にＷ及び／又はＣｏが含有される場合には、該Ｗ及び／又はＣｏの合計質量は２．０質量％未満であり、かつ前記Ｚｒ、Ｓｉ等（以下、「Ｘ」とする。）のいずれか一以上を含有し、該Ｘはそれぞれ０．００５質量％以上２．０質量％未満であり、かつＸ／（Ｘ＋Ｗ＋Ｃｏ）が０．０１以上１．０以下を満たし、かつＡｌの質量が２．０質量％以上２０．０質量％以下であるｃＢＮ焼結体が記載されている。
【先行技術文献】
【特許文献】
【０００６】
【特許文献１】特許第５７３２６６３号公報
【特許文献２】特許第５４２８１１８号公報
【特許文献３】特許第５１８９５０４号公報
【発明の概要】
【発明が解決しようとする課題】
【０００７】
特許文献１、２に記載されたｃＢＮ焼結体は、ＺｒＯ２の相転移による体積変化によってクラック伝搬を抑制、もしくはＡｌ２Ｏ３粒子の靭性を向上させることにより、工具としての耐欠損性を向上させている。しかし、主結合相であるＴｉ系セラミックス結合相とＡｌ２Ｏ３のビッカース硬さが同程度なため、クラックを誘導させる効果が低減し、さらには、ＺｒＯ２粒子界面をクラックが伝播する場合、相転移による体積変化によりクラックをより広げる方向に働く可能性がある。
【０００８】
特許文献３に記載されたｃＢＮ焼結体は、Ｗおよび／またはＣｏ、ＳｉまたはＺｒを結合相中に分散させることにより、結合相の強度と靭性を向上させている。しかし、分散性が悪い場合、局所的に添加物が凝集した領域と、ほとんど添加物が存在しない、つまり分散による反応抑制の効果が十分得られない領域ができるため、結合相の強度と靭性を向上させることが困難である。
【０００９】
本発明は、前記先行技術においてｃＢＮ焼結体が十分な耐クラック伝搬性や靱性を確保できないという課題を解決するものであって、靱性の高いｃＢＮ焼結体およびこれを工具基体とするＣＢＮ工具を提供することを目的とする。
【課題を解決するための手段】
【００１０】
本発明者は、ｃＢＮ焼結体およびこれを工具基体とするｃＢＮ工具について前記課題を解決すべく、ｃＢＮ焼結体中のＴｉ系セラミックス結合相中に、このＴｉ系セラミックスに比してビッカース硬さが低く脆性な粒子を分散させることについて検討したところ、ＣｒＳｉ化合物粒子がｃＢＮ焼結体内で生じたクラックの進展を細かく迂回させること、加えて、結合相中でのクラックの細かな伝播の誘導を強くすることにより、靱性の高いｃＢＮ焼結体を得ることができること、また、このｃＢＮ焼結体を切削工具として使用すれば、刃先への負荷の大きい断続切削あたって刃先が欠損しにくいという優れた切削性能を有することを知見した。
【００１１】
本発明は、前記知見に基づいてなされたものであって、
「（１）ｃＢＮ粒子とＴｉ系セラミックス結合相からなるｃＢＮ焼結体において、平均粒径が１０ｎｍ以上１００ｎｍ以下のＣｒＳｉ化合物粒子が、前記焼結体に対する含有割合として１体積％以上１５体積％以下となるように分散していることを特徴とするｃＢＮ焼結体。
（２）切削工具の切れ刃が、前記（１）に記載のｃＢＮ焼結体から構成されていることを特徴とするｃＢＮ焼結体製切削工具。」
である。
【発明の効果】
【００１２】
本発明は、結合相の主たる材料であるＴｉＮ、ＴｉＣ、ＴｉＣＮのビッカース硬さ（３０００〜３４００ＨＶ）に比してビッカース硬さが低い（１０００〜１５００ＨＶ）ＣｒＳｉ化合物を前記結合相中に分散させることにより、焼結体中を進行するクラックの先端を硬さの低いＣｒＳｉ化合物へ誘導させ、その進展をより細かく迂回させることにより、より一層のｃＢＮ焼結体の靱性の向上、さらに、前記結合相の耐酸化性の向上という優れた効果を奏することができる。
【図面の簡単な説明】
【００１３】
【図１】本発明のｃＢＮ焼結体の焼結組織を表す模式図であり、各組織の形状や寸法は実際の組織を写生したものではない。
【発明を実施するための形態】
【００１４】
以下、本発明を詳細に説明する。本発明でいうＣｒＳｉ化合物はＣｒＳｉ２が代表的なものであるが、他に、Ｃｒ３Ｓｉ、ＣｒＳｉ、Ｃｒ５Ｓｉ３や化学量論的組成ではないＣｒとＳｉとの化合物であってもよく、さらに、これらの混合物であってもよい。また、Ｔｉ系セラミックス結合相とは、Ｔｉ系セラミックスの他、結合相形成原料粉末に由来する化合物、例えば、Ａｌの酸化物、窒化物が含まれていてもよい。なお、本明細書および特許請求の範囲において、数値範囲を「〜」を用いて表現する場合、その範囲は上限および下限の数値を含むものである。
【００１５】
１．ｃＢＮ焼結体中の結合相に分散させるＣｒＳｉ化合物
（１）平均粒径
焼結体中に占めるＣｒＳｉ化合物粒の平均粒径は、１０ｎｍ以上１００ｎｍ以下とする。ＣｒＳｉ化合物の平均粒径が、１００ｎｍを超えると、結合相中のＣｒＳｉ化合物粒子を起点とするクラックの発生や進展を生じやすくなるため、ｃＢＮ焼結体の靱性が低下する。したがって、結合相中に存在するＣｒＳｉ化合物の平均粒径の上限値は１００ｎｍとする。より好ましい上限値は５０ｎｍである。また、ＣｒＳｉ化合物の粒径が１０ｎｍ未満であればクラックの進展を細かく迂回させ、直線的な進展を抑えることが十分でないことから、ＣｒＳｉ化合物の粒径の下限値は１０ｎｍとした。
【００１６】
（２）含有割合
焼結体中に占めるＣｒＳｉ化合物粒の含有割合は、１体積％（ｖｏｌ％）以上１５体積％以下とする。その理由は、１体積％未満であるとクラックを細かく迂回させてその進展を抑制することが十分にできずｃＢＮ焼結体の靱性を向上させるには十分な量ではなく、一方、１５体積％超えるとｃＢＮ焼結体中においてＣｒＳｉ化合物粒同士の距離が近くなり、ＣｒＳｉ化合物を起点としてクラック伝番が促進され、ｃＢＮ焼結体の靱性低下し、好ましくないからである。
【００１７】
２．ＣｒＳｉ化合物の平均粒径と含有割合の測定方法
（１）ＣｒＳｉ化合物の平均粒径
平均粒径は、ｃＢＮ焼結体の断面組織をオージェ電子分光（Ａｕｇｅｒ  Ｅｌｅｃｔｒｏｎ  Ｓｐｅｃｔｒｏｇｒａｐｈｙ：以下、ＡＥＳという）装置を用いて、Ｃｒ元素、およびＳｉ元素のマッピング像を得て、Ｃｒ元素およびＳｉ元素が重なる部位を画像処理によって抜き出し、当該部位をＣｒＳｉ化合物粒子と特定し、次いで、特定した各粒子に対して画像解析を行って平均粒径を求める。具体的には、結合相中のＣｒＳｉ化合物粒子を明確に判断するため、ＡＥＳを用いて得た同一視野におけるＣｒ元素およびＳｉ元素の各マッピング像は、対象元素が存在しない部位を白、存在する部位を黒とし、黒を０、白を２５５の２５６階調のモノクロにて取得し、各々のモノクロ像において各元素が存在する位置が白色となるように２値化処理する。２値化処理し得られた同一視野内におけるＣｒ元素およびＳｉ元素のマッピング像において、２元素が存在する、すなわち２元素の各マッピング像を比較しいずれも黒色となる部位をＣｒＳｉ化合物粒子と特定する。
なお、ＣｒＳｉ化合物粒同士が接触していると考えられる部分を切り離すような処理、例えば、画像処理法の1つであるウォーターシェッドを用いて接触していると思われるＣｒＳｉ化合物粒同士を分離する処理を、２元素の各マッピング像を比較しいずれも黒色である部分を抜き出した後の像へ行ってもよい。
【００１８】
２値化処理後に得られた画像内のＣｒＳｉ化合物粒にあたる部分（黒の部分）を粒子解析し、求めた最大長を各粒子の直径とする。最大長を求める粒子解析としては、例えば、１つのＣｒＳｉ化合物粒子に対してフェレ径を算出することより得られる２つの長さから大きい長さの値を最大長とし、その値を各粒子の直径とする。この直径を有する理想球体と仮定して計算より求めた体積を各粒子の体積として累積体積を求め、この累積体積を基に縦軸を体積百分率［％］、横軸を直径［μｍ］としてグラフを描画させ、体積百分率が５０％のときの直径をＣｒＳｉ化合物粒子の平均粒径とし、これを３観察領域に対して行い、その平均値をＣｒＳｉ化合物の平均粒径［μｍ］とした。粒子解析を行う際には、あらかじめＳＥＭにより分かっているスケールの値を用いて、１ピクセル当たりの長さ（μｍ）を設定しておく。画像処理に用いる観察領域としては、５.０μｍ×３.０μｍ程度の視野領域が望ましい。
【００１９】
（２）含有割合
含有割合は、ＡＥＳを用いて、Ｃｒ元素およびＳｉ元素のマッピング像を得て、Ｃｒ元素およびＳｉ元素が重なる部位を画像処理によって抜き出し、当該部位をＣｒＳｉ化合物粒子と特定し、画像解析によりＣｒＳｉ化合物粒子が占める面積を算出して、ＣｒＳｉ化合物粒子の面積割合を求める。これを少なくとも３画像に対して行い、算出した各ＣｒＳｉ化合物粒子の面積割合の平均値をｃＢＮ焼結体に占めるＣｒＳｉ化合物の含有割合として求める。画像処理に用いる観察領域として、５．０μｍ×３．０μｍ程度の視野領域が望ましい。
【００２０】
３．ｃＢＮ焼結体中のｃＢＮ粒子の平均粒径と含有割合
本発明で用いるｃＢＮ粒子の平均粒径は、特に限定されるものではないが、０．２〜８．０μｍの範囲であることが好ましい。
これは、硬質なｃＢＮ粒子を焼結体内に含むことにより耐欠損性を高める効果に加えて、平均粒径が０．２〜８．０μｍのｃＢＮ粒子を焼結体内に分散させることにより、工具使用中に工具表面のｃＢＮ粒子が脱落して生じる刃先の凹凸形状を起点とする欠損、チッピングを抑制するだけでなく、工具使用中に刃先に加わる応力により生じるｃＢＮ粒子と結合相との界面から進展するクラック、あるいはｃＢＮ粒子が割れて進展するクラックの伝播を抑制することにより、優れた耐欠損性を有することができるためである。
【００２１】
ｃＢＮ焼結体に占めるｃＢＮ粒子の含有割合は、特に限定されるものではないが、４０体積％未満では、焼結体中に硬質物質が少なく、工具として使用した場合に、耐欠損性が低下することがあり、一方、７８体積％を超えると、焼結体中にクラックの起点となる空隙が生成し、耐欠損性が低下することがある。そのため、本発明が奏する効果をより一層発揮するためには、ｃＢＮ焼結体に占めるｃＢＮ粒子の含有割合は、４０〜７８体積％の範囲とすることが好ましい。
【００２２】
ｃＢＮ粒子の平均粒径と含有割合は、以下のとおりにして求めることができる。
平均粒径：
ｃＢＮ焼結体の断面組織をＳＥＭにてｃＢＮ焼結体組織を観察し、二次電子像を得る。得られた画像内のｃＢＮ粒子の部分を画像処理にて抜き出し、画像解析より求めた各粒子の最大長を基に平均粒径を算出する。
画像内のｃＢＮ粒子の部分を画像処理にて抜き出すにあたり、ｃＢＮ粒子と結合相とを明確に判断するため、画像は０を黒、２５５を白の２５６階調のモノクロで表示し、ｃＢＮ粒子部分の画素値と結合相部分の画素値の比が２以上となる画素値の像を用いてｃＢＮ粒が黒となるように２値化処理を行う。
ここで、ｃＢＮ粒子部分や結合相部分の画素値を求めるための領域として、０．５μｍ×０．５μｍ程度の領域内の平均値より求め、少なくとも同一画像内から異なる３個所より求めた平均の値を各々のコントラストとすることが望ましい。
なお、２値化処理後はｃＢＮ粒同士が接触していると考えられる部分を切り離すような処理、例えば、ウォーターシェッドを用いて接触していると思われるｃＢＮ粒同士を分離する。
２値化処理後に得られた画像内のｃＢＮ粒にあたる部分（黒の部分）を粒子解析し、求めた最大長を各粒子の直径とする。最大長を求める粒子解析としては、例えば、１つのｃＢＮ粒子に対してフェレ径を算出することより得られる２つの長さから大きい長さの値を最大長とし、その値を各粒子の直径とする。この直径を有する理想球体と仮定して計算より求めた体積を各粒子の体積として累積体積を求め、この累積体積を基に縦軸を体積百分率［％］、横軸を直径［μｍ］としてグラフを描画させ、体積百分率が５０％のときの直径をｃＢＮ粒子の平均粒径とし、これを３観察領域に対して行い、その平均値をｃＢＮの平均粒径［μｍ］とした。粒子解析を行う際には、あらかじめＳＥＭにより分かっているスケールの値を用いて、１ピクセル当たりの長さ（μｍ）を設定しておく。画像処理に用いる観察領域として、ｃＢＮ粒子の平均粒径が３μｍの場合、１５.０μｍ×１５.０μｍ程度の視野領域が望ましい。
【００２３】
含有割合：
ｃＢＮ焼結体に占めるｃＢＮ粒子の含有割合は、ｃＢＮ焼結体の断面組織をＳＥＭによって観察し、得られた二次電子像内のｃＢＮ粒子の部分を画像処理によって抜き出し、画像解析によってｃＢＮ粒子が占める面積を算出し、１画像内のｃＢＮ粒子が占める割合を求め、少なくとも３画像を処理し求めた値の平均値をｃＢＮ粒子の含有割合として求める。画像内のｃＢＮ粒子の部分を抜き出す画像処理は、ｃＢＮ粒の平均粒径の２値化処理後の像を得る手順と同様に行う。画像処理に用いる観察領域として、例えば、ｃＢＮ粒子の平均粒径０．３μｍの場合、５．０μｍ×３．０μｍ程度の視野領域が望ましい。
【００２４】
４．製造方法
本発明の製造方法の一例を以下に示す。
（１）結合相を構成する成分の原料粉末の準備
結合相を構成する原料粉末として、ＣｒＳｉ化合物原料と結合相の主となる原料を用意する。ＣｒＳｉ化合物原料として、平均粒径２〜１０μｍのＣｒＳｉ化合物粉末を用意する。ＣｒＳｉ化合物粉末は、所望の粒径に粉砕したＣｒＳｉ化合物原料粉とするため、例えば、超硬合金で内張りされた容器内に超硬合金製ボールとアセトンと共に充填し、蓋をした後にボールミルにより粉砕を行った後、遠心分離装置を用いて分級することにより、縦軸を体積百分率、横軸を粒子径とした場合のメディアン径Ｄ５０を粉砕したＣｒＳｉ化合物原料粉の平均粒径とし、その値が１０〜２００ｎｍのＣｒＳｉ化合物原料粉を得る。また、結合相の主となる原料としては、従来から知られている結合相形成原料粉末（ＴｉＮ粉末、ＴｉＣ粉末、ＴｉＣＮ粉末、ＴｉＡｌ３粉末）を準備する。
【００２５】
（２）粉砕・混合
これらの原料粉末を、例えば、超硬合金で内張りされた容器内に超硬合金製ボールとアセトンと共に充填し、蓋をした後にボールミルにより粉砕および混合を行う。
その後、硬質相として機能させる平均粒径０．２〜８．０μｍのｃＢＮ粉末を焼結後のｃＢＮ粒子の含有割合が所定の体積％となるように添加して、さらに、ボールミル混合を行う。
【００２６】
（３）成形、焼結
得られた焼結体原料粉末を、所定圧力で成形して成形体を作製し、これを真空下、１０００℃で仮焼結し、その後、超高圧焼結装置に装入して、例えば、圧力：３〜８ＧＰａ、温度：１０００〜１８００℃の範囲内の所定の温度で焼結することにより、本発明のｃＢＮ焼結体を作製する。
【００２７】
５．ＣＢＮ工具
このように作製した本発明の、靭性に優れたｃＢＮ焼結体を工具基体とするｃＢＮ基超高圧焼結体製切削工具は、例えば、高硬度鋼の断続切削加工においても、耐欠損性に優れ、長期の使用にわたって優れた耐摩耗性を発揮する。
【実施例】
【００２８】
以下、本発明の実施例について記載する。
【００２９】
本実施例のｃＢＮ焼結体の製造では、結合相を構成するためのＣｒＳｉ化合物の原料粉末として、ＣｒＳｉ２粉末を準備し、ＣｒＳｉ２の粒径制御のため、ボールミルにて粉砕の処理を施した後、遠心分離法を用いて分級することにより所望の粒径範囲のＣｒＳｉ２原料粉を用意した。
すなわち、平均粒径２〜５μｍのＣｒＳｉ２粉末を準備し、超硬合金で内張りされた容器内に超硬合金製ボールとアセトンと共に充填し、蓋をした後にボールミルを用いて粉砕を実施後、混合したスラリーを乾燥させた後、遠心分離装置を用いて分級することにより平均粒径が１０〜１００ｎｍのＣｒＳｉ２原料粉を得ることができる。
上記のように事前に準備したＣｒＳｉ２原料粉と、平均粒径が０．３μｍ〜０．９μｍのＴｉＮ粉末、ＴｉＣ粉末、ＴｉＣＮ粉末、ＴｉＡｌ３粉末を用意し、これら原料粉末の中から選ばれたいくつかの結合相構成用原料粉末（各原料粉末の体積％を表１に示す）と、硬質相用原料としてのｃＢＮ粉末の合量を１００体積％としたときの焼結後のｃＢＮ粒子の含有割合が４０〜７８体積％となるように配合し、湿式混合し、乾燥した。
次いで、得られた焼結体原料粉末を、成形圧１ＭＰａで直径：５０ｍｍ×厚さ：１．５ｍｍの寸法にプレス成形し、ついでこの成形体を、圧力：１Ｐａ以下の真空雰囲気中、１０００℃の範囲内の所定温度に保持して仮焼結し、その後、超高圧焼結装置に装入して、圧力：５ＧＰａ、温度：１４００℃の温度で焼結することにより、表２に示す本発明のｃＢＮ焼結体１〜１５（本発明焼結体１〜１５という）を作製した。なお、成形体に施す熱処理は、湿式混合時の溶媒を除去することが主な目的である。
また、上記作製工程は、超高圧焼結までの工程において原料粉末の酸化を防止することが好ましく、具体的には非酸化性の保護雰囲気中での取り扱いを実施することが好ましい。
【００３０】
【表１】
2020050559.tif 000003
【００３１】
【表２】
2020050559.tif 000004
【００３２】
比較のため、本発明において規定する範囲外のＣｒＳｉ２平均粒径、含有割合の場合を検討すべく、ＣｒＳｉ２を含まないおよび含む原料をボールミルを用いて粉砕し、遠心分離装置を用いて分級し、平均粒径０．３μｍ〜０．９μｍのＴｉＮ粉末、ＴｉＣＮ粉末、ＴｉＡｌ３粉末を用意し、これら原料粉末の中から選ばれたいくつかの結合相構成用原料粉末（各原料粉末の体積％を表３に示す）と、硬質相としてのｃＢＮ粉末との含量を１００体積％としたときの焼結後のｃＢＮ粒子の含有割合が４２〜６１体積％となるように配合し、湿式混合し、乾燥した。
その後、本発明焼結体１〜１５と同様な条件で成形体を作製し、熱処理し、この成形体を、本発明焼結体１〜１５と同様な条件で超高圧高温焼結することにより、表３に示す比較例のｃＢＮ焼結体（以下、比較例焼結体という）１〜６を作製した。
【００３３】
【表３】
2020050559.tif 000005
【００３４】
次に、前記で作製した本発明品１〜１５、比較品１〜６を、ワイヤー放電加工機で所定寸法に切断し、Ｃｏ：５質量％、ＴａＣ：５質量％、ＷＣ：残りの組成およびＩＳＯ規格ＣＮＧＡ１２０４０８のインサート形状をもったＷＣ基超硬合金製インサート本体のろう付け部（コーナー部）に、Ｃｕ：２６質量％、Ｔｉ：５質量％、Ａｇ：残りからなる組成を有するＡｇ合金のろう材を用いてろう付けし、上下面および外周研磨、ホーニング処理を施すことにより、ＩＳＯ規格ＣＮＧＡ１２０４０８のインサート形状をもつ本発明のｃＢＮ基超高圧焼結体切削工具（本発明工具という）１〜１５、および、比較例のｃＢＮ基超高圧焼結体切削工具（比較例工具という）１〜６を製造した。
【００３５】
なお、本発明焼結体１〜１５、比較例焼結体１〜６の結合相は、前述の結合相形成原料粉末に由来するＡｌの酸化物、窒化物が存在したが、ＣｒおよびＳｉそれぞれの酸化物、窒化物、ほう化物、ＳｉＡｌＯＮ、ＡｌＯＮは観察されなかった。
【００３６】
次いで、本発明工具１〜１５と比較工具１〜６に対して、以下の切削条件で切削加工を実施し、欠損に至るまでの工具寿命（回数）を測定した。
＜切削条件＞
被削材：浸炭焼き入れ鋼（ＪＩＳ・ＳＣＭ４１５、硬さ：ＨＲＣ５８〜６２）の長さ方向等間隔８本縦溝入り丸棒、
切削速度：２００ｍ／ｍｉｎ、
切り込み：０．１ｍｍ、
送り：０．１ｍｍ／ｒｅｖ
の条件での、高硬度鋼の乾式切削加工試験を実施。
各工具の刃先がチッピングあるいは欠損に至るまでの断続回数を工具寿命とし、断続回数２００回毎に刃先を観察し、刃先の欠損やチッピングの有無を確認した。
表４に、上記切削加工試験の結果を示す。
【００３７】
【表４】
2020050559.tif 000006
【００３８】
表４に示される結果から、本発明工具は、比較例工具に比して、突発的な刃先の欠損、チッピングが発生することなく、工具寿命が格段に延命化されており、靱性が向上したことが分かる。
【産業上の利用可能性】
【００３９】
本発明の靱性に優れたｃＢＮ焼結体は、靱性が高くＣＢＮ工具の工具基体として用いると、欠損、破損を発生することなく長期の使用にわたって、優れた耐欠損性を発揮し、工具寿命の延命化が図られるものであることから、切削加工装置の高性能化、並びに切削加工の省力化および省エネ化、低コスト化に十分満足に対応できるものである。
【図１】
2020050559.tif 000007